(57)【要約】  本発明の課題は、従来よりもサファイア育成のコストを低減可能な構造のサファイア単結晶育成用坩堝を提供することにある。本発明のサファイア単結晶育成用坩堝は、タングステンと不可避不純物で構成されるか、もしくはタングステンを３質量％以上６０質量％以下含むタングステン−モリブデン合金と不可避不純物で構成され、円筒部と、前記円筒部に連なるつなぎ目なしの底部を有し、少なくとも内周が、最大高さＲｙが７μｍ以下、算術平均粗さＲａが１μｍ以下の表面粗さである。
2014148158.tif 000002
【特許請求の範囲】
【請求項１】
タングステンと不可避不純物で構成されるか、もしくはタングステンを３質量％以上、６０質量％以下含むタングステン−モリブデン合金と不可避不純物で構成され、
円筒部と、前記円筒部に連なるように設けられた底部を有し、
少なくとも内周が、最大高さＲｙが７μｍ以下、算術平均粗さＲａが１μｍ以下の表面粗さである、サファイア単結晶育成用坩堝。
【請求項２】
前記底部は、前記円筒部に連なるように、つなぎ目なしで設けられている、請求項１に記載のサファイア単結晶育成用坩堝。
【請求項３】
高さ／開口部径の比率が１．３５以下であり、底部から開口部への厚さが５ｍｍ〜１ｍｍであり、かつ底部から開口部にかけて、厚さが薄くなるように形成されている、請求項１または２に記載のサファイア単結晶育成用坩堝。
【請求項４】
硬度がビッカース硬度で４２０〜５００、アスペクト比５以下の金属組織を有し、理論密度比９８％以上、純度９９．９質量％以上である、請求項１〜３のいずれか一項に記載のサファイア単結晶育成用坩堝。
【請求項５】
開口部径が２００ｍｍ以上である、請求項１〜４のいずれか一項に記載のサファイア単結晶育成用坩堝。
【請求項６】
前記底部は、円錐台形状である、請求項１〜５のいずれか一項に記載のサファイア単結晶育成用坩堝。
【請求項７】
ヘラ絞り工法によって成型され、前記開口部に設けられた鍔を有する、請求項１〜６のいずれか一項に記載のサファイア単結晶育成用坩堝。
【請求項８】
請求項１〜７のいずれか一項に記載のサファイア単結晶育成用坩堝を用いたサファイア単結晶育成方法。
【発明の詳細な説明】
【技術分野】
【０００１】
本発明は、サファイア単結晶育成用坩堝およびサファイア単結晶育成方法に関する。
【背景技術】
【０００２】
サファイア単結晶は透過率と機械的特性に優れた材料であり、例えば光学材料として広く用いられたり、ＧａＮ育成用のエピタキシャル基板として更に多くの使用がなされたりするようになってきている。【０００３】
このサファイア単結晶は、従来、イリジウム、タングステン、モリブデン等の坩堝を用いて、引きあげ法（Czochralski法、ＣＺ法などとも言う）ＥＦＧ（Edge-defined. Film-fed Growth）法やKyropoulos法を用いて種結晶から成長させることにより、得られていた。【０００４】
一方で、近年はサファイアの歩留向上のために、サファイア単結晶が大型化しており、上述した引き上げ法のような、従来のサファイア単結晶の製造方法では成長が困難なサイズが現れている。【０００５】
そこで、このようなサファイア単結晶の大型化に対応可能な成長方法として、ＨＥＭ（Heat Exchange Method）法が用いられるようになって来ている（非特許文献１）。【０００６】
ここで、上記した坩堝材料のうち、モリブデンはイリジウム、タングステンと比較して安価であるため、坩堝の材料として広く用いられている（特許文献１）。【０００７】
一方で、サファイアの融点は２０００℃を超えるため、モリブデンにタングステンを含有させたモリブデン−タングステン合金も用いられている（特許文献２〜４）。
【先行技術文献】
【特許文献】
【０００８】
【特許文献１】特開２０１０−２７０３４５号公報
【特許文献２】特開２０１１−１２７１５０号公報
【特許文献３】特開２０１１−１２７８３９号公報
【特許文献４】特許第３９１７２０８号明細書
【非特許文献】
【０００９】
【非特許文献１】Frederick Schmid, Chandra P. Khattak, and D. Mark Felt, “Producing Large Sapphire for Optical Applications”, American Ceramic Society Bulletin, February 1994 Volume 73, No.2, p39-44.
【発明の概要】
【発明が解決しようとする課題】
【００１０】
しかしながら、上記文献記載の坩堝は、サファイア育成後は坩堝を破壊してサファイアを取り出す必要があり、坩堝の再利用が想定されていない。そのため、サファイアを１回育成する毎に坩堝を廃棄する必要があり、サファイア育成のコストの低減が困難であった。【００１１】
特に、モリブデンを用いた坩堝においては、溶融したサファイアを冷却する際に、常温付近で、モリブデンの方がサファイアより熱膨張率が大きくなるため、坩堝が大きく収縮する。【００１２】
そのため、坩堝を破壊することなく、内部のサファイアインゴットを取り出すのが困難であり、さらに収縮の際に圧縮応力が発生し、サファイアの結晶方位等に悪影響を与える恐れがあった。【００１３】
また、上記文献記載の坩堝は、溶融したアルミナがモリブデンの結晶粒界を浸食し、その結果、数十μｍからｍｍオーダーのモリブデン粒子が脱落してサファイア結晶の中に混入し、サファイア結晶の着色や、結晶性の悪化がもたらされる場合があった。このような混入が生じたサファイアは使用できない場合があり、歩留まりに悪影響を及ぼすため、サファイア育成のコストの低減が困難であった。【００１４】
本発明は上記課題に鑑みてなされたものであり、その目的は、従来よりもサファイア育成のコストを低減可能な構造のサファイア単結晶育成用坩堝を提供することにある。
【課題を解決するための手段】
【００１５】
上記した課題を解決するため、本発明者は、坩堝を再利用可能とし、かつ溶解したサファイアへの坩堝成分の混入を抑制可能な坩堝に必要な条件について、特にサファイアと接触する坩堝内周面の形状について再度検討した。【００１６】
その結果、坩堝内周面の表面粗さを所定の範囲とすることにより、坩堝の再利用が可能となり、かつ溶解したサファイアへの坩堝成分の混入を抑制可能となることを見出し、本発明をするに至った。【００１７】
即ち、本発明の第１の態様は、タングステンと不可避不純物で構成されるか、もしくはタングステンを３質量％以上、６０質量％以下含むタングステン−モリブデン合金と不可避不純物で構成され、円筒部と、前記円筒部に連なるように設けられた底部を有し、少なくとも内周が、最大高さＲｙが７μｍ以下、算術平均粗さＲａが１μｍ以下の表面粗さである、サファイア単結晶育成用坩堝である。【００１８】
本発明の第２の態様は、第１の態様に記載のサファイア単結晶育成用坩堝を用いたサファイア単結晶育成方法である。
【発明の効果】
【００１９】
本発明によれば、従来よりもサファイア育成のコストを低減可能な構造のサファイア単結晶育成用坩堝を提供することができる。
【図面の簡単な説明】
【００２０】
【図１】サファイア単結晶育成用坩堝１を示す断面図である。
【図２】サファイア単結晶育成用坩堝１の製造方法の一例を示すフロー図である。
【図３】サファイア単結晶育成用坩堝１の製造方法の一例を示すフロー図である。
【発明を実施するための形態】
【００２１】
以下、図面を参照して本発明に好適な実施形態を詳細に説明する。
【００２２】
まず、図１を参照して本発明の実施形態に係るサファイア単結晶育成用坩堝１の形状について、説明する。
【００２３】
ここではサファイア単結晶育成用坩堝１として、ＨＥＭ法による単結晶育成用坩堝が例示されている。
【００２４】
図１に示すように、サファイア単結晶育成用坩堝１は、円筒部３と、円筒部３に連なるつなぎ目なしの円錐台形状の底部７を有し、さらに、開口部には鍔９が設けられている。
【００２５】
以下、サファイア単結晶育成用坩堝１を構成する部材の形状、組成、およびサファイア単結晶育成用坩堝１の製造方法について説明する。
【００２６】
＜材料＞
サファイア単結晶育成用坩堝１を構成する材料としては、サファイア（アルミナ）の溶融温度に耐え高温強度に優れ、かつ、熱膨張率の温度変化がサファイアに近いもの（あるいは熱膨張率自体が極力小さいもの）が望ましい。
【００２７】
このような材料としては、タングステンが好ましい。即ち、タングステンは金属中で最高の３４００℃の融点を持ち、高い高温強度を有する。
【００２８】
一方で、加工性を考えると、タングステンにモリブデンを含有させたタングステン−モリブデン合金を用いるのが望ましい場合がある。
【００２９】
この場合、モリブデンにタングステンを３質量％以上、３０質量％以下含有させた合金を用いるのが望ましい。これは、タングステンの含有量が３質量未満の場合は、タングステンを含有させた効果が得られず、３０質量％を越えると特性、特に加工性がタングステンに酷似してくるため、合金とする技術的意義が低くなるためである。また、焼結の際にタングステン成分とモリブデン成分の合金化が不足して未合金化粒子が散在することと、焼結体の結晶粒度が小さ過ぎることにより成形性が低下するためである。
【００３０】
ただし、後述するように、原料粉末として合金粉末を用い、合金粉末を粗粒化処理する等して上記問題を解決できれば、タングステンを６０質量％まで含有させることが可能である。
【００３１】
また、上記材料の純度は９９．９質量％以上で、残部は不可避不純物であるのが望ましい。これは、溶融サファイアの坩堝内面における浸食は避けられないが、このレベルの高純度材であればごくわずかの不純物汚染で済み、着色などの不具合は回避できるためである。
【００３２】
なお、ここでいう純度は、タングステン・モリブデン工業会規格（ＴＭＩＡＳ）規格番号０００１（タングステン粉及びモリブデン分析方法）に準拠する分析によるものである。
【００３３】
＜円筒部３および底部７＞
円筒部３は、育成するサファイア単結晶のウェハの直径に対応した内径（開口部径Ｄ）を有する。ウェハの直径としては４インチウエハ、６インチウエハが挙げられるが、これらのウエハサイズに対応するためには少なくとも２００ｍｍ径であるのが望ましい。また、将来的には直径４００ｍｍ坩堝、更に直径６６０ｍｍ坩堝の需要が生じると予測されているため、これらの直径に対応した開口部径（２００ｍｍ以上、６６０ｍｍ以下）を有するものも想定される。
【００３４】
底部７は、ここでは円錐台形状の底部である。これは、ＨＥＭ法に用いられる坩堝に特徴的な形状であり、後述するように、ヘラ絞り工法でつなぎ目無く作り得る。ただし、ＨＥＭ法以外の育成法を用いる場合は、必ずしも底部７が円錐台形状である必要はない。
【００３５】
ここで、円筒部３および平底７は、厚さが１ｍｍ以上、５ｍｍ以下であり、底部７から円筒部３（の開口部）に向けて、厚さが薄くなっているのが望ましい。これは、ヘラ絞りの場合、後述する鍔９を形成することも考えると、開口部に向けて薄くなる形状とする必要があるためである。
【００３６】
＜鍔９＞
鍔９はサファイア単結晶育成用坩堝１を育成装置に組み込む際の保持部であり、設けられるのが望ましい。
【００３７】
鍔９は後述するように、ヘラ絞りにより、円筒部３から継ぎ目なしで形成可能である。
【００３８】
＜表面形状＞
サファイア単結晶育成用坩堝１の表面形状は、溶解したサファイアへの坩堝成分の混入を抑制可能で、かつ坩堝を再利用可能な形状であるのが望ましく、具体的にはＲｙ７μｍ以下、Ｒａ１μｍ以下であるのが望ましい。
【００３９】
また、表面粗さを上記範囲とすることにより、育成後のサファイア結晶表面が平滑となり、内部まで見通せるので、欠陥確認が容易となり、高品位の結晶を提供できるという効果も生じる。
【００４０】
＜硬度＞
サファイア単結晶育成用坩堝１を構成する材料の硬度は、ビッカース硬度（測定荷重10Ｋｇ）でＨｖ４２０以上、５００以下であるのが望ましい。
【００４１】
これは、ビッカース硬度が４２０未満では、ヘラ絞りの際に、しごき塑性加工に耐えられずに材料が割れるためである。また、ビッカース硬度が５００を超えると変形強度が高くなり過ぎ、金型に倣う変形が進まず、割れが発生したり、形状が不均一になったりするためである。
【００４２】
＜Ｈ／Ｄ＞
本発明のサファイア単結晶育成用坩堝１において、坩堝高さ（Ｈ）と開口部径（Ｄ）の比率であるＨ／Ｄは１．３５以下であるのが望ましい。これは、ヘラ絞りでは２程度も可能ではあるが、厚さ不等の坩堝成形の場合、１．３５が成型限界であるためである。
【００４３】
＜アスペクト比＞
サファイア単結晶育成用坩堝１を構成する材料の結晶粒のアスペクト比は、５以下であるのが望ましい。これは、アスペクト比が５を超えると金属組織の異方性が顕著となり、その結果、結晶粒界強度にも差が大きくなり、ヘラ絞りを行うと、粒界に亀裂を生じて割れるおそれがあるためである。
【００４４】
なお、ここでいうアスペクト比とは、５００μｍ×５００μｍの金属組織視野における結晶粒界インターセプト法による計測結果を意味する。
【００４５】
＜製造方法＞
サファイア単結晶育成用坩堝１の製造方法は、上記の形状、組成を有するサファイア単結晶育成用坩堝が製造できるものであれば、特に限定されるものではないが、以下のようなものを例示することができる。 
以下、図２を参照して製造方法の一例を説明する。
【００４６】
（Ｓ１：原料の用意）
まず、坩堝の原料を用意する。 
具体的には、サファイア単結晶育成用坩堝１の材料として、純タングステンを用いる場合は、原料はFsss（Fisher Sub-Sieve Sizer）粒度で２〜３μｍ、純度９９．９質量％以上のタングステン粉末を用いるのが望ましい。
【００４７】
一方、タングステン−モリブデン合金を用いる場合、坩堝用原料としてFsss粒度で２〜３μｍ、純度９９．９質量％以上のタングステン粉末並びに、同じくFsss粒度で４〜５μｍ、純度９９．９質量％以上のモリブデン粉末を所望の合金重量比で計量する。合金品種としては、９０質量％Ｍｏ-１０質量％Ｗ（９ＭＷと略称）、７０質量％Ｍｏ-３０質量％Ｗ（７ＭＷ）、５０質量％Ｍｏ-５０質量％Ｗ（５ＭＷ）が代表的であるが、前述のように、タングステンの含有量は、３質量％以上、６０質量％以下であるのが望ましい。
【００４８】
（Ｓ２：原料の混合）
次に、サファイア単結晶育成用坩堝１の材料として、タングステン−モリブデン合金を用いる場合、計量された２種類の粉末を適当な装置（例えば、ボールミル、Ｖ型ミキサー、ダブルコーンミキサーなど）で混合し、合金用原料粉末とする。
【００４９】
なお、サファイア単結晶育成用坩堝１の材料として、純タングステンを用いる場合においては、原料を混合する必要は無い。
【００５０】
（Ｓ３：原料の成形）
次に、原料粉末を所望する成形体の形状のラバー内に充填し、開放口を止め具でシールした後ラバーを真空引きする。真空引きを終えた後、ラバーをＣＩＰ（Cold Isostatic Pressing、冷間等方圧加圧、）装置内に装填し、所定の手順で水圧を掛けて成形を行う。除圧後、ＣＩＰ装置内からラバーを取り出して表面の水気を拭き取り、止め具を開放し、粉末成形体を取り出す。
【００５１】
（Ｓ４：原料の焼結）
次に、粉末成形体をバッチ式或いは連続式水素焼結炉で、２０００℃以上で２０時間焼結する。より高温度、長時間の焼結処理が、焼結密度向上に好ましい。焼結素材は例えば、大略厚さ３０ｍｍ、幅３００ｍｍ、長さ３００ｍｍ、重量２８ｋｇの板状の焼結体である。
【００５２】
焼結の際には、得られる焼結体の理論密度比が９５％以上であるのが望ましい。これは、理論密度比が９５％以上であれば、粉末粒子の緻密化が進行し、あるいは塑性加工変形による高緻密化により高温強度が向上し、耐浸食性の向上が進むためである。なお、ここでいう理論密度比とはアルキメデス法による測定で得た値を意味する。
【００５３】
（Ｓ５：塑性加工）
次に、焼結体を坩堝形状に加工するため、板圧延を４段式熱間圧延機で行う。この熱間圧延による塑性加工工程において、ブランク材並びに絞り成型後の坩堝の品質を作り出す。パススケジュール（落とし率、加熱温度×時間、通し方向など）に工夫を行うことで、理論密度比９８％以上、ビッカース硬度Ｈｖ４２０〜５００、アスペクト比５以下の絞り加工に好適な圧延材が得られる。
【００５４】
（Ｓ６：表面酸化物除去処理）
上記した熱間圧延を行った材料は表面が酸化し、薄黄色ないし浅黒い酸化物で覆われている。そのため、水素還元炉で温度８５０℃で表面の酸化物を還元した後、強酸によってこれを溶解除去し金属地肌の表面とする。この圧延板を放電ワイヤカット或いはプラズマ切断など適宜の切断法で切断して、円盤状の絞り加工用ブランク材を得る。
【００５５】
（Ｓ７：ヘラ絞り）
次に、ブランク材を坩堝形状に加工するため、ヘラ絞りを行う。 
具体的には、まず、ヘラ絞り装置に金型をセットし、これにブランク材を押し当て、押し棒でブランク材を固定する。次に、金型、ブランク材、押し棒を一体回転させる。ブランク材を赤熱程度に大気中加熱しながら、ローラー（ヘラ）を繰り出して金型に倣わせながら、坩堝形状に成形する通常のヘラ絞り工法で坩堝形状に仕上げることができる。
【００５６】
（Ｓ８：電解研磨処理）
先ず、Ｓ６（表面酸化物除去処理）と同様の処理によって、金属地肌の表面を出す。その後、ブラスト処理を行い、電解研磨処理の下準備を行う。切削加工仕上げでは、バイト目などの模様が残るため、ブラスト処理を行う。ブラスト処理は乾式あるいは湿式いずれの処理でも同様な効果が得られる。電解研磨処理は坩堝内面に対してのみ実施する。このブラスト処理と電解研磨処理の結果、Ｒｙ７μｍ以下、Ｒａ１μｍ以下の表面粗さの坩堝製品が完成する。
【００５７】
なお、（Ｓ７：へら絞り）で前記の表面粗さが得られた場合などは、ブラスト処理、電解研磨処理の片方あるいは両方の処理を省略しても良い。 
以上がサファイア単結晶育成用坩堝１の製造方法の一例である。
【００５８】
このように、本実施形態によれば、サファイア単結晶育成用坩堝１は、タングステンと不可避不純物で構成されるか、もしくはタングステンを３質量％以上、６０質量％以下含むタングステン−モリブデン合金と不可避不純物で構成され、円筒部と、前記円筒部に連なるつなぎ目なしの底部を有し、少なくとも内周が、最大高さＲｙが７μｍ以下、算術平均粗さＲａが１μｍ以下の表面粗さである。
【００５９】
そのため、サファイア単結晶育成用坩堝１は従来よりもサファイア育成のコストの低減が可能な構造である。
【実施例】
【００６０】
以下、実施例に基づき、本発明をより具体的に説明する。【００６１】
（実施例１）
７ＭＷ合金および種々の組成の合金を用いたサファイア単結晶育成用坩堝１の製造を試みた。具体的な手順は以下の通りである。【００６２】
まず、原料としてＦｓｓｓ粒度２．３μｍ、純度９９．９質量％のタングステン粉末９ｋｇと、Ｆｓｓｓ粒度４．３μｍ、純度９９．９質量％のモリブデン粉末２１ｋｇを秤量し、Ｖ型ミキサーで１時間混合して、タングステン・モリブデン混合粉末３０ｋｇを得た。【００６３】
次に、この混合粉末を平板成型用ラバー内に充填し、口金を使ってラバーをシールした後、ラバー内を約３０分間真空引きして空気漏れがないことを確認した。【００６４】
このラバー表面を水洗浄して付着粉末類を除去した後、ＣＩＰ装置内に挿入し、静水圧をかけた。圧力２ｔｏｎ/ｃｍ２で約１０分間保持した後、除圧し、ＣＩＰ成型作業を終えた。次に、ＣＩＰ装置内からラバーを取り出し、表面の水分を拭き取り・除去した後、口金を外し開放した。その後、ラバーからタングステン・モリブデン混合粉末成型体を取り出し、バリや突起をやすりがけなどで除去した。【００６５】
次に、この成型体を水素焼結炉中に挿入し、２０００℃で２０時間の焼結を行い、比重約１１．３（理論密度比約９５％）で厚さ３０ｍｍ、縦３００ｍｍ、横２９０ｍｍの７ＭＷ合金（理論密度：１１．８８ｇ/cm３）圧延用合金焼結素材を得た。【００６６】
同様に、９ＭＷ合金（理論密度１０．７０ｇ/cm３）焼結素材、５ＭＷ（理論密度１３．３５ｇ/cm３）焼結素材、タングステン（理論密度１９．３ｇ/cm３）焼結素材並びに比較材のモリブデン素材も同様の手順で作製し、理論密度比約９５％の圧延用合金焼結素材を得た。【００６７】
次に、得られた焼結素材に圧延を行った。具体的には、圧延は熱間圧延用４段圧延機を利用して行った。まず、直径３００ｍｍ、高さ３００ｍｍの坩堝に成型するために必要なブランク材のサイズを厚さ５ｍｍ、直径５５０ｍｍに設定し、以下の圧延スケジュールに基づき圧延を実行した。【００６８】
先ず、水素炉内で１４００℃に加熱した焼結体を約６００ｍｍに板幅だし熱間圧延を行い、その後圧延方向を変更し、適宜加熱温度を低下させながら最終的には８００℃加熱で一方向圧延を繰り返して、大略厚さ５ｍｍ、幅６００ｍｍ、長さ８００ｍｍの熱間圧延仕上げの合金板を得た。なお、加熱温度を低下させながら圧延を行う理由は、圧延加工中に生じる再結晶現象を防止するためである。表面が薄黄色の酸化物で覆われたこの合金板を、９３０℃に保持した焼鈍処理用水素アニール炉内へ挿入し、約３０分間加熱保持した後、水素雰囲気冷却ゾーン内に移動させ室温まで冷却し、炉外に取り出した。この処理を施した後、還元された表面付着物の溶解・除去処理を強酸中で行い、水洗、乾燥し、合金地肌の平らな合金板を得た。【００６９】
この合金板から密度、純度、硬度、アスペクト比を調査するために、厚さ５ｍｍ、幅１００ｍｍ、長さ６００ｍｍの端材を放電ワイヤカット機で切り出して測定に供したところ、理論密度比９９．１％（比重１１．８８）、純度９９．９質量％、ビッカース硬度Ｈｖ４８０、アスペクト比４．６（長径３３μｍ/短径７μｍ）の結果を得た。【００７０】
同様の手順で９ＭＷ合金板に対しても圧延を行い、理論密度比９９．９質量％（比重１０．６）、純度９９．９質量％、ビッカース硬度Ｈｖ４４０、アスペクト比５の圧延板を得た。【００７１】
さらに、５ＭＷ合金板は理論密度比９８．９％（比重１３．２）、純度９９．９質量％、ビッカース硬度Ｈｖ５００、アスペクト比４．４の圧延板を得た。【００７２】
また、タングステン圧延板、比較材のモリブデン圧延板も同様に調査した。 
得られた圧延板の特性を表１に示す。【００７３】
【表１】
2014148158.tif 000003
【００７４】
次に、得られた圧延板に対してヘラ絞り加工を行った。 
まず、圧延板から、放電ワイヤカット機で厚さ５ｍｍ、直径５５０ｍｍのヘラ絞り加工に供するブランク材を切り出した。このブランク材をヘラ絞り加工機に取り付けた絞り型の坩堝底部に相当する部分にあてがい、回転中心を出しながら押し棒でブランク材を固定した。直列に一体化させた絞り型/ブランク材/押し棒を同時に回転させながら、ブランク材をバーナーで６００℃〜７００℃の赤熱状態に加熱した。その状態でローラー（ヘラ）を繰り出して、絞り金型に倣わせながら坩堝形状に成形した。この際通常のヘラ絞り手順よりもしごきの回数を多くすることで、底部から開口部へと厚さが連続的に減少する坩堝に仕上げることができる。【００７５】
ヘラ絞り加工時に発生する不良のうちブランク材の特性・品質に起因する事象は、坩堝底部に当たる絞り型の外角Ｒ部に倣わせる工程中に現れる粒内割れと、加工終了に間近い時期に開口部に現れる層状の剥離と粒界割れである。これらの発生原因は低いブランク材料強度（代替特性として硬度）、結晶粒の形状（アスペクト比で代替）が主である。しかし、材料強度が高きに過ぎると変形が進まない。アスペクト比がほとんど認められない等軸形状であっても、１０μｍ〜５０μｍ程度の細粒であれば材料強度は高く変形に耐えるが、３００μｍ〜５００μｍ程度の粗大粒であると低いために変形に耐えられず破断してしまう。然しながら下表２に示す５ＭＷ材の絞り加工時割れの発生原因については上記現象とは異なるようであり、５ＭＷ材質専用の絞り加工条件を見出す必要がある。 
以上のヘラ絞り性とアスペクト比の関係を表２に示す。【００７６】
【表２】
2014148158.tif 000004
【００７７】
次に、ヘラ絞りで得られた内径３００ｍｍ、高さ３００ｍｍの坩堝を焼鈍処理用水素アニール炉内へ挿入し、表面酸化膜の還元処理を行い、続いて表面付着物の溶解・除去処理を強酸液中で行い、合金地金の坩堝を得た。【００７８】
得られた坩堝を湿式ブラスト処理装置に設置し、アルミナ砥粒（粒度１００メッシュ）を内外面に吹きつけて面処理を行った。その後、坩堝表面に残った砥粒を噴流水で除去し、乾燥させた。【００７９】
この坩堝を電解液浴槽に設置し、電解薬液を充満した後、坩堝内側の電解薬液中にマイナス極の電極材を配置し、坩堝がプラス極に成るよう電気結線し、電圧を印加し電解研磨を開始した。約１時間処理した後、結線を外し、電極を除去し、薬液を排出し、坩堝を液浴槽から取り出した。その後、坩堝を中和薬液槽に入れ、付着薬液と中和させた後、水洗・湯洗・乾燥した。 
以上の加工により、坩堝が完成した。【００８０】
次に、得られた坩堝をサファイア育成装置に組み付けてサファイアを溶解させ、２１５０度で５０時間保持した後、サファイアを取り出し、目視観察により、サファイアへの着色の有無を観察した。【００８１】
着色の評価は、本来透明であるサファイアに坩堝成分が混入すると、微灰黒色、灰黒色への変色が観察されることから、育成後のサファイアが透明である場合に着色が「正常」であると判断し、変色が認められた場合は坩堝成分が混入したものと判断した。【００８２】
電解研磨前後の表面粗さの変化と、表面粗さが及ぼすサファイア着色不良への影響をまとめた結果を表３に示す。【００８３】
【表３】
2014148158.tif 000005
【００８４】
表面粗さ最大高さＲｙが７μｍ以下、算術平均粗さＲａが１．０μｍ以下の場合、得られたサファイアインゴットには着色は認められず、正常なサファイアインゴットであった。【００８５】
（実施例２）
上記の通り、実施例１においては、タングステン含有量が３０質量％である７０質量％Ｍｏ−３０質量％Ｗ合金（理論密度：１１.８８ｇ／ｃｍ３、７ＭＷ）の絞り成型が限界であり、これよりもタングステン含有量の多い合金はヘラ絞りの際に亀裂が生じた。一方で純タングステンを用いた試料は亀裂は生じなかった。【００８６】
そこで、タングステン含有量が３０質量％を超える合金が何故絞り成型性に劣るのか（亀裂が生じるのか）を調査したところ、実施例１のタングステン含有量が３０質量％を超える合金では、焼結の際にタングステン成分とモリブデン成分の合金化が不足して未合金化粒子が散在すること（Ａ原因）と、焼結体（圧延用合金焼結素材）の結晶粒度が小さ過ぎること（Ｂ原因）の２つの原因があることがわかった。【００８７】
両原因を改善するための方策として、原料である金属粉末の微細化、粉末混合時間の延長、粉末成型圧力の増大、粉末成型体の焼結温度と時間の上昇、延長などを試みたが、Ａ原因の解消に至ることができなかった。【００８８】
そこで、実施例２においては、金属粉末同士を原料として合金を作製するのではなく、合金化した金属粉末を原料として合金を作製することとし、思考と試行を繰り返した。その結果、Ａ原因およびＢ原因の両原因を解消した焼結体を作ることができ、熱間圧延並びに温間圧延による塑性加工を繰り返して、絞り加工に適したブランク材を得た。【００８９】
以下に、図３を参照してこの作製手順を記述する。 
まず、原料としては金属粉末を用いず、三酸化タングステン粉末と二酸化モリブデン粉末を採用した（図３のＳ１１）。ここでは４０質量％Ｍｏ-６０質量％Ｗ合金（理論密度：１４．２２ｇ／ｃｍ３、４ＭＷ）粉末１００ｋｇの作製を例に詳述する。【００９０】
まず、三酸化タングステン粉末（タングステン純分９９．９５質量％）７５．７ｋｇと二酸化モリブデン粉末（モリブデン純分９９．９５質量％）５３．３ｋｇを、遊星型ボールミル（セラミックスボール使用）を用いて２時間混合した（図３のＳ１２）。この酸化物混合粉末を丸チューブ型還元炉を用いて水素中８５０℃で還元し、プレ合金化金属粉末を得た（図３のＳ１３）。この粉末のＦｓｓｓ粒度を測定したところ、０．９μｍの非常に細かい微粉末であることが判り、プレス成型性に劣ることが懸念されたために、再度還元炉を用いて粗粒化処理を水素中９５０℃で行い、Ｆｓｓｓ粒度２．３μｍのプレ合金化金属粉末を得た。分散状態を均質化するためにＶ型ミキサーで混合した後、２７ｋｇを分取して平板成型用ラバー内に充填し、ＣＩＰ装置内に挿入し静水圧をかけて成型体を作った。この成型体を２２００℃で３０時間の水素焼結処理を行い、比重約１３．５（理論密度比約９５％）で厚さ３０ｍｍ、幅３００ｍｍ、長さ２２０ｍｍの圧延用合金焼結素材を得た。【００９１】
次に焼結素材に圧延を行った。具体的には、圧延は熱間用４段圧延機を利用し、焼結体を水素炉内で１５００℃に加熱し、板幅約６００ｍｍまでの幅だし圧延を行った。その後圧延方向を変更し、適宜加熱温度を低下させながら最終的には８００℃加熱で一方向圧延を繰り返して、大略厚さ５ｍｍ、幅６００ｍｍ、長さ８００ｍｍの熱間圧延仕上げの合金板を得た。なお、加熱温度を低下させながら圧延を行う理由は、圧延加工中に生じる再結晶現象を防止するためである。【００９２】
表面が薄黄色の酸化物で覆われたこの合金板を、１０３０℃に保持した焼鈍処理用水素アニール炉内へ挿入し、約３０分間加熱保持した後水素雰囲気冷却ゾーン内に移動させ室温まで冷却し、炉外に取り出した。この処理を施した後、還元された表面付着物の溶解・除去処理を強アルカリ中で行い、水洗、乾燥し、合金地肌の平らな合金板を得た。【００９３】
以下のタングステン含有量が異なる、タングステン-モリブデン合金板も同様の工程で作製した。【００９４】
同様にして６０質量％Ｍｏ-４０質量％Ｗ合金板（理論密度１２．５７ｇ／ｃｍ３、６ＭＷ）、５０質量％Ｍｏ-５０質量％Ｗ合金板（理論密度：１３．３５ｇ／ｃｍ３）、並びに３０質量％Ｍｏ-７０質量％Ｗ合金板（理論密度：１５．２３ｇ／ｃｍ３）も同様の工程で作製し、それぞれ金属地肌の鏡面状態の合金板を得ることができた。得られたこれら合金の厚さ５ｍｍ板の特性は、以下の通りであった。【００９５】
（１）６０質量％Ｍｏ-４０質量％Ｗ合金板（６ＭＷ）：理論密度比９９．２％（比重１２．４７）、純度９９．９質量％
（２）５０質量％Ｍｏ-５０質量％Ｗ合金板（５ＭＷ）：理論密度比９９．０％（比重１３．２３）、純度９９．９質量％
（３）４０質量％Ｍｏ-６０質量％Ｗ合金板（４ＭＷ）：理論密度比９９．０％（比重１４．０８）、純度９９．９質量％
（４）３０質量％Ｍｏ-７０質量％Ｗ合金板（３ＭＷ）：理論密度比９９．０％（比重１５．０８）、純度９９．９質量％【００９６】
このように、実施例２は実施例１と異なり、原料粉末段階までにプレ合金化を進めた。さらに、合金粉末粒子が細かいため、焼結粒度を大きくする手法として焼結温度を高め、焼結時間を長く実施した。また、熱間圧延時の圧延率を高めに取り、加熱温度も高くし（従前よりも約１００℃高くし）、焼鈍温度も高めに設定、処理し、塑性加工性並びに引っ張り強さを向上させた。【００９７】
そのほかの条件、例えばＣＩＰ成型、温間圧延、ブランク材切り出しなどは実施例１と同じであるが、タングステン-モリブデン合金中のタングステン含有量が３０質量％を越えると、その特性はタングステンに近似してくる。そのために、以下の３点をタングステン板材処理条件を踏襲して行った。【００９８】
（１）圧延加熱温度：実施例１では１４００℃であったが、実施例２では１５００℃とした（加熱温度を高めることで、焼結体や圧延塑性加工中の材料の変形抵抗を小さくし、加工不良の発生を防止するため）。【００９９】
（２）熱間圧延後の焼鈍処理：実施例１では９３０℃で３０分間であったが、実施例２では１０３０℃で３０分間とした（タングステン含有量が高くなることによって、加工歪を開放できる温度も上昇するため）。【０１００】
（３）酸化物溶解・除去処理：実施例１では強酸中で行ったが、実施例２では強アルカリ中（アルカリ性溶液が効果が大きいため）。【０１０１】
実施例２において、容器形状に絞り成型するために切り出したブランク材（厚さ５ｍｍＸ直径５５０ｍｍ）を、口径３００ｍｍ、高さ３００ｍｍに成型した結果を表４及び表５にまとめた。【０１０２】
【表４】
2014148158.tif 000006
【０１０３】
【表５】
2014148158.tif 000007
【０１０４】
表４及び表５に示すように、タングステン含有量６０質量％以下の合金は正常に成型ができたが、７０質量％タングステン含有合金には亀裂が生じた。【０１０５】
次に得られた容器を従前通りに焼鈍処理、ブラスト処理、電解研磨処理した後、表面粗さが及ぼすサファイア着色不良への影響を調べた結果を表６に示す。【０１０６】
【表６】
2014148158.tif 000008
【０１０７】
表６に示すように、表面粗さの影響が従前の結果（表３）と同様に得られた。
【産業上の利用可能性】
【０１０８】
以上、本発明を実施形態および実施例に基づき説明したが、本発明は上記した実施形態に限定されることはない。【０１０９】
当業者であれば、本発明の範囲内で各種変形例や改良例に想到するのは当然のことであり、これらも本発明の範囲に属するものと了解される。【０１１０】
本出願は、２０１３年３月２１日に出願された、日本国特許出願第２０１３−５７８４６号からの優先権を基礎として、その利益を主張するものであり、その開示はここに全体として参考文献として取り込む。
【符号の説明】
【０１１１】
１        ：サファイア単結晶育成用坩堝
３        ：円筒部
７        ：底部
９        ：鍔
【図１】
2014148158.tif 000009
【図２】
2014148158.tif 000010
【図３】
2014148158.tif 000011
【国際調査報告】
2014148158.tif 000012
2014148158.tif 000013